(57)【要約】【課題】高い体積精度を有し、表面品位に優れ、さらに低コストであるガラスプリフォームを提供する。【解決手段】ガラス塊のモールドプレス成形体からなり、かつ、表面が未研磨であることを特徴とするガラスプリフォーム。または、溶融ガラスを成形して所定形状のガラス塊を製造し、少なくとも凹部または凸部を有する金型を用いて当該ガラス塊をモールドプレス成形する工程を含むことを特徴とするガラスプリフォームの製造方法。【選択図】図１
2011157258.tif 000002
【特許請求の範囲】
【請求項１】
ガラス塊のモールドプレス成形体からなり、かつ、表面が未研磨であることを特徴とするガラスプリフォーム。
【請求項２】
両凸、両凹、メニスカス、平凸および平凹から選択されるいずれかのレンズ近似形状を有することを特徴とする請求項１に記載のガラスプリフォーム。
【請求項３】
光学有効面が非球面形状であることを特徴とする請求項１または２に記載のガラスプリフォーム。
【請求項４】
ガラス塊のガラス転移点が７００℃以下であることを特徴とする請求項１〜３のいずれかに記載のガラスプリフォーム。
【請求項５】
ガラスプリフォーム表面にプレス金型由来の点状または線状の突起部が転写されていることを特徴とする請求項１〜４のいずれかに記載のガラスプリフォーム。
【請求項６】
光学有効面以外の箇所にプレス金型由来の粗面が転写されていることを特徴とする請求項１〜５に記載のガラスプリフォーム。
【請求項７】
光学有効面と側面部との境界部分が凸曲面状であることを特徴とする請求項１〜６のいずれかに記載のガラスプリフォーム。
【請求項８】
表面に圧縮応力層が形成されていることを特徴とする請求項１〜７のいずれかに記載のガラスプリフォーム。
【請求項９】
請求項１〜８のいずれかに記載のガラスプリフォームをモールドプレス成形してなることを特徴とするレンズ。
【請求項１０】
光学有効面以外の箇所にプレス金型由来の粗面が転写されていることを特徴とする請求項９に記載のレンズ。
【請求項１１】
溶融ガラスを成形して所定形状のガラス塊を製造し、少なくとも凹部または凸部を有する金型を用いて当該ガラス塊をモールドプレス成形する工程を含むことを特徴とするガラスプリフォームの製造方法。
【請求項１２】
モールドプレス成形する前に、ガラス塊を１０９ｄＰａ・ｓ以下の粘度となるように加熱することを特徴とする請求項１１に記載のガラスプリフォームの製造方法。
【発明の詳細な説明】
【技術分野】
【０００１】
本発明はモールドプレス成形により得られるレンズ等の光学ガラスを製造するためのガラスプリフォームおよびその製造方法に関する。
【背景技術】
【０００２】
近年、デジタルカメラの用途拡大および高機能化に伴い、使用されるレンズの形状も多様化しており、従来にも増して様々な形状のレンズの非球面化の要望が増えている。また、光ピックアップに使用される凸形状レンズについても、曲率半径の小さい急峻な形状が要求されている。
【０００３】
このようなレンズを作製するために、単なる球形状や楕円球形状のガラスプリフォームを使用すると、プレスによるガラスの変形量が大きくなるため、所望の形状を精度良く得ることが困難であった。そのため、ガラスの変形量を小さくする目的で、最終レンズ形状に近似した形状を有するガラスプリフォームが提案されている。従来、そのようなレンズ近似形状ガラスプリフォームは、ガラスインゴットから切り出したガラスを研削、研磨することによって作製するか、あるいはハンドプレスによる簡易プレスの後に研磨加工する方法が採られている。その他、高温のガラスゴブをプレス成型するダイレクトプレス法が挙げられる（例えば、特許文献１参照）。
【先行技術文献】
【特許文献】
【０００４】
【特許文献１】特公平７−２９７８１号公報
【発明の概要】
【発明が解決しようとする課題】
【０００５】
ガラスプリフォームを製造するに当たっては、目的とするレンズの厚さ、径、曲率など、いくつもの部位の寸法を精度良く作製する必要がある。研削、研磨によって複雑な形状のガラスプリフォームを作製する場合、寸法にバラツキが生じやすく、ガラスプリフォームとして最も重要な特性である体積精度が変動してしまうという問題が生じる。また、研磨で作製した場合、側面に研削面が残ってしまい、そこからガラス粉などの粉塵が発生して、レンズの鏡面品質に影響を与える懸念も持っている。またプレスした際に、その研削面がレンズ有効面に及んでしまった場合、不良となってしまう問題もある。また、当該方法は工程が煩雑であると同時に、研削、研磨による廃棄ガラスが増加するため、コストや環境面において問題がある。
【０００６】
ハンドプレスによりガラスプリフォームを作製する場合、プレス金型に離型剤を塗布する必要がある。離型剤はガラスに付着しやすく、プレス後に離型剤を除去するために研磨が必要となる。この場合も、既述の研削、研磨による方法と同様の問題が生じてしまう。
【０００７】
ダイレクトプレスによる製造方法では、高温のガラスゴブが低温の金型と接触するため、ガラスゴブのうち金型に接触する部分だけが急冷されて変形不十分となり、表面にシワが発生しやすくなる。また、ガラスゴブを金型に供給する際のガラスゴブ切断時にシャーマークが発生してしまうため、当該シャーマークをプレス後に研磨により除去する必要があるという問題がある。
【０００８】
本発明は、以上のような課題を解決するためになされたものであり、高い体積精度を有し、表面品位に優れ、さらに低コストであるガラスプリフォームを提供することを目的とする。
【課題を解決するための手段】
【０００９】
本発明者等は鋭意検討した結果、ガラス塊に対し特定の工程を施したガラスプリフォームにより、前記課題を解決できることを見出し、本発明として提案するものである。
【００１０】
すなわち、本発明は、ガラス塊のモールドプレス成形体からなり、かつ、表面が未研磨であることを特徴とするガラスプリフォームに関する。
【００１１】
本発明のガラスプリフォームは、金型を用いたモールドプレス成形により製造されるため、例えば非球面等の複雑な形状をガラス表面に形成する場合であっても寸法バラつきが小さい（体積精度に優れる）。さらに、モールドプレス成形後の研削および研磨工程を省略できるため表面精度が高い（例えば、研磨等による線状溝が少ない）。また、本発明のガラスプリフォームは、従来のダイレクトプレスにより作製したものと異なり、表面のシワやシャーマーク等の不具合を有しないため、表面品位に優れる。そのため、当該ガラスプリフォームをプレス成形して得られるレンズは、光学的な像の乱れの発生がほとんどない。
【００１２】
また、研削または研磨面から発生するガラス粉等のダストの問題がないため、当該ダストに起因する生産不良をなくすことが可能となる。
【００１３】
第二に、本発明のガラスプリフォームは、両凸、両凹、メニスカス、平凸および平凹から選択されるいずれかのレンズ近似形状を有することを特徴とする。
【００１４】
このように、ガラスプリフォームが目的とするレンズ形状に近似する形状を有することにより、モールドプレス成形時のガラス変形量を低減することができる。したがって、所望の形状を有するレンズを精度良く得ることが可能となる。
【００１５】
第三に、本発明のガラスプリフォームは、光学有効面が非球面形状であることを特徴とする。
【００１６】
光学有効面が非球面形状のガラスプリフォームを用いれば、非球面レンズを作製する場合、プレス成形時のガラスの変形量が小さくて済むため、プレス成形時間の短縮および寸法精度の向上に繋がるという利点がある。
【００１７】
第四に、本発明のガラスプリフォームは、ガラス塊のガラス転移点が７００℃以下であることを特徴とする。
【００１８】
７００℃以下という比較的低いガラス転移点を有するガラス塊を用いることにより、モールドプレス成形が容易となり、本発明のガラスプリフォームが得られやすくなる。
【００１９】
第五に、本発明のガラスプリフォームは、ガラスプリフォーム表面にプレス金型由来の点状または線状の突起部が転写されていることを特徴とする。
【００２０】
第六に、本発明のガラスプリフォームは、光学有効面以外の箇所にプレス金型由来の粗面が転写されていることを特徴とする。
【００２１】
当該構成のガラスプリフォームを用いてモールドプレス成形を行うことにより、作製されたレンズにも、光学有効面以外の箇所（例えば、レンズの側面部）に粗面が形成されやすくなる。これにより、当該粗面によりケラレによる光を拡散することが可能になったり、レンズ側面に塗布する外部光の侵入防止用の黒色塗装が接着しやすくなるため好ましい。
【００２２】
第七に、本発明のガラスプリフォームは、光学有効面と側面部との境界部分が凸曲面状であることを特徴とする。
【００２３】
ガラスプリフォームにおいて、光学有効面と側面部との境界部分に例えばエッジ状角部が形成されると、外部から衝撃が加わった際に当該角部にかかる応力が大きくなり、破損するおそれがある。微小な破損でも体積精度の悪化に繋がったり、破損したガラス片が粉塵となってガラスプリフォームの品質悪化の原因となる。なお、面取り加工により角部を取り除く方法も考えられるが、当該方法を採用した場合、工程数が増えるため生産効率やコストが上昇してしまう。また、ガラスプリフォームの体積精度の低下に繋がる。
【００２４】
第八に、本発明のガラスプリフォームは、表面に圧縮応力層が形成されていることを特徴とする。
【００２５】
ガラスプリフォームの表面に圧縮応力層が形成されていると、表面と内部との圧縮応力差によりガラスプリフォームが強化されるため、取扱い時の破損を低減することができる。
【００２６】
第九に、本発明は、前記いずれかのガラスプリフォームをモールドプレス成形してなる
ことを特徴とするレンズに関する。
【００２７】
第十に、本発明のレンズは、光学有効面以外の箇所にプレス金型由来の粗面が転写されていることを特徴とする。
【００２８】
第十一に、本発明は、溶融ガラスを成形して所定形状のガラス塊を製造し、少なくとも凹部または凸部を有する金型を用いて当該ガラス塊をモールドプレス成形する工程を含むことを特徴とするガラスプリフォームの製造方法に関する。
【００２９】
第十二に、本発明のガラスプリフォームの製造方法は、モールドプレス成形する前に、ガラス塊を１０９ｄＰａ・ｓ以下の粘度となるように加熱することを特徴とする。
【００３０】
従来、ガラスプリフォームを用いて非球面レンズ等を製造する方法では、冷間で金型にガラスプリフォームをセットし、ガラスプリフォームと金型を同時に加熱し、ガラスプリフォームの軟化点付近まで温度が上昇したところでプレス成形を行っていた。そのため、プレス成形毎にガラスプリフォームと金型の加熱と冷却が必要となり、プレス成形に長時間を要していた。一方、本発明のガラスプリフォームの製造方法では、モールドプレス成形する前に、予めガラス塊を所定の粘度となるように加熱するため、プレス成形に要する時間を大幅に短縮することが可能となる。
【図面の簡単な説明】
【００３１】
【図１】本発明のガラスプリフォームの実施の形態を示す側面図である。
【発明を実施するための形態】
【００３２】
本発明のガラスプリフォームは、ガラス塊をモールドプレス成形してなるものであり、かつモールドプレス成形後に研磨処理されていないことを特徴とする。ガラス塊の形状は特に限定されないが、楕円形状、略球状であると所望の形状を有するガラスプリフォームが得られやすいため好ましい。
【００３３】
本発明のガラスプリフォームの形状は特に限定されないが、両凸、両凹、メニスカス、平凸および平凹から選択されるいずれかのレンズ近似形状であることが好ましい。目的とするレンズ形状に応じて、適宜ガラスプリフォームの形状を選択すればよい。
【００３４】
図１に本発明のガラスプリフォームの実施の形態を示す。図１の（ａ）は両凸形状、（ｂ）は両凹形状、（ｃ）はメニスカス形状、（ｄ）は平凸形状、（ｅ）は平凹形状のガラスプリフォームを示す図である。
【００３５】
なお、既述のように、本発明のガラスプリフォームをモールド成形してなるレンズは、光学有効面以外の箇所（例えば、レンズの側面部）にプレス金型由来の粗面が形成されていることが好ましい。ここで、ガラスプリフォームにおいても、光学有効面以外の箇所にプレス金型由来の粗面が形成されていてもよく、それにより、所望の粗面が形成されたレンズを容易に作製することが可能となる。ここで形成される粗面は、金型表面に形成された研磨等による粗面がモールドプレス成形時にガラス表面に転写されてできるものであることから、点状あるいは線状の突起部により形成される。一方、ガラスプリフォームの粗面を研磨により形成した場合は、凹状の点あるいは線が形成されることになる。例えば、図１の各ガラスプリフォーム１において、側面部Ｓに粗面が形成されていてもよい。なお、側面部Ｓは曲面形状であってもよい。
【００３６】
ガラスプリフォームの光学有効面は非球面形状であることが好ましい。非球面形状としては、例えば、縦断面形状が２次曲線であるものが挙げられる。具体的には、光学有効面部分の光軸を３軸直交ＸＹＺ座標系のＺ軸と一致させたときに、一般に下記式（１）にて表される形状が挙げられる。ここで、ｋは２次曲線の形状を決めるコーニック係数、ｃは中心曲率（Ｒは中心曲率半径）である。
【００３７】
【数１】
2011157258.tif 000003
【００３８】
光学有効面が式（１）によって表されるガラスプリフォームにおいて、コーニック係数ｋが、−１＜ｋ＜０、特に−１＜ｋ＜−０．７の範囲を満たすことにより、形状が回転楕円面の非球面形状となる。
【００３９】
ガラス塊のガラス転移点は、モールドプレス成形を容易に行う観点から、７００℃以下、６５０℃以下、６４０℃以下、特に６３０℃以下であることが好ましい。
【００４０】
ガラスプリフォームの光学有効面Ｌと側面部Ｓとの境界部分Ｂが凸曲面状であることが好ましい。凸曲面の曲率半径は１０μｍ以上、１００μｍ以上、５００μｍ以上、特に１ｍｍ以上であることが好ましい。凸曲面の曲率半径が小さすぎると、外部から衝撃が加わった際に、境界部分Ｂにかかる応力が大きくなり、破損するおそれがある。
【００４１】
ガラスプリフォームの表面に圧縮応力層が形成されていることが好ましい。圧縮応力層における圧縮応力は０．１ＭＰａ以上、１ＭＰａ以上、１０ＭＰａ以上、特に４０ＭＰａ以上であることが好ましい。圧縮応力が小さすぎると、取扱い時に破損しやすくなる。
【００４２】
ガラス塊の材質は特に限定されず、例えば、ＳｉＯ２−Ｂ２Ｏ３系ガラス、Ｂ２Ｏ３−ＺｎＯ−Ｌａ２Ｏ３系ガラス、ＴｅＯ２−Ｂ２Ｏ３−ＷＯ３−Ｌａ２Ｏ３系ガラスなどがあげられる。なお「〜系ガラス」とは、該当する成分を必須成分として含有するガラスをいう。
【００４３】
ところで、本発明のガラスプリフォームは、表面に点状あるいは線状突起部が形成されている場合がある。これは、金型表面に形成された研磨傷等がモールドプレス成形時にガラス表面に転写されてできたものであり、モールドプレス成形により製造されたガラスプリフォームの特徴と言える。突起部の形状は、線状のものでは０．００１〜１０μｍの線幅で突起の高さは０．００１〜５μｍである。点状のものでは直径が０．００１〜１０μｍ、高さは０．００１〜５μｍである。光学有効面に存在する突起部は小さい方が好ましく、その線幅および直径は２μｍ以下、さらに１μｍ以下が好ましく、０．５μｍ以下になるとより好ましい。
【００４４】
次に本発明のガラスプリフォームの製造方法について説明する。
【００４５】
まず、所望の組成を有するように調合したガラス原料を溶融し、溶融ガラスとする。次に、溶融ガラスをインゴットに成形して硝材を得る。さらに、得られた硝材を切断、研磨して所定形状（例えば、略球状）のガラス塊を作製する。
【００４６】
モールドプレス成形する前に、電気炉等を用いてガラス塊を予め加熱することが好ましい。ガラス塊の加熱は、ガラスの粘度が１０９ｄＰａ・ｓ以下、１０７．６ｄＰａ・ｓ以下、１０６．５ｄＰａ・ｓ以下、特に１０５．４ｄＰａ・ｓ以下となる温度で行うことが好ましい。ガラスの粘度が高すぎると、モールドプレス成形に要する時間が長くなる傾向がある。一方、ガラスの粘度が低すぎると、ガラスプリフォームが高温になり、金型も同時に高温になって劣化が進みやすくなる。次に加熱されたガラス塊を、ガラスの軟化点付近まで加熱された少なくとも凹部または凸部を有する金型内に充填し、所望の形状が形成されるまで圧力を印加しモールドプレス成形を行う。ここで、モールドプレス成形時の雰囲気は、金型の酸化による劣化を防止するため、真空または非酸化性であることが好ましい。非酸化性気体としては、例えば水素等の還元性ガス、あるいは窒素、アルゴン等の不活性ガスが挙げられる。なかでも、取扱いが比較的容易であり、かつ安価であることから窒素を用いることが好ましい。モールドプレス成形後、室温まで徐冷し、所定形状のガラスプリフォームを得る。
【００４７】
なおガラス塊は、上記製法以外に、溶融ガラスを逆円錐型の成形型上に滴下させて冷却しながら球あるいは楕円球形状等の略球状に成形されたものを用いても良い。この際、滴下成形されたガラスを室温まで一度冷却してから再度、ガラスの粘度が１０９ｄＰａ・ｓ以下となる温度まで加熱してモールドプレスに供する以外に、滴下成形されたガラスの冷却過程でガラスの粘度が１０９ｄＰａ・ｓ以下となる温度になった時点で金型へ移載し、モールドプレス成形に供する方法も採用できる。
【００４８】
プレス金型の材料としては、ＳＵＳ系、カーバイド等の超硬金属、Ｃｏ系、カーボン系などを用いることができる。離型膜が必要な場合は、Ｐｔ等の貴金属系、ＤＬＣなどのカーボン系、窒化物系の離型膜を使用することが可能である。
【実施例】
【００４９】
以下、本発明を実施例に基づいて詳細に説明するが、本発明はこれらの実施例に限定されるものではない。
【００５０】
（実施例１）
ＳｉＯ２−Ｂ２Ｏ３系の組成になるようにガラス原料を調合し、白金ルツボを用いて１３００℃で２時間溶融した。溶融後、ガラス融液をインゴット状に成形し、アニールを行った。得られたインゴットについてガラス転移点を測定したところ５００℃であった。
【００５１】
インゴットを所望の寸法に切断および研磨を行い、鏡面を有する球状のガラス塊を作製した。ガラス塊を電気炉内で粘度が１０５．３ｄＰａ・ｓとなる温度付近まで加熱し、ガラスの粘度が１０１０．３ｄＰａ・ｓとなる温度付近まで加熱されたメニスカス形状が形成される金型内に充填し、窒素雰囲気下で所望の形状が形成されるまで圧力を印加しモールドプレス成形を行った。モールドプレス成形後、室温まで徐冷し、図１（ｃ）に示すような、メニスカス形状のガラスプリフォームを得た。
【００５２】
作製したガラスプリフォームの形状、寸法は次の通りであった。
【００５３】
外径：２０．０ｍｍ
厚み（中心部）：３．０ｍｍ
曲率半径１（凹面）：−２０．０ｍｍ
曲率半径２（凸面）：−３０．０ｍｍ
曲率半径３（境界部分Ｂ）：７００μｍ
【００５４】
同様の手順にて作製した１０個のガラスプリフォームにつき体積バラツキを測定したところ、±０．１％以内であった。
【００５５】
なお、ガラスプリフォーム表面の圧縮応力層における圧縮応力は４８ＭＰａであった。圧縮応力の測定は光弾性法により行った。
【００５６】
得られたガラスプリフォームの表面は鏡面であり、シャーマークやシワ等の表面の起伏は存在しなかった。また、ガラスプリフォームの表面には金型の研磨跡に起因する線状突起が形成されていた。その線幅は０．５μｍで高さは０．１μｍであった。側面に接触する金型表面は鏡面であったため、得られたガラスプリフォームの側面部分も鏡面となった。
【００５７】
得られたガラスプリフォームを用いて、上記と同様の手法にてモールドプレス成形を行い、メニスカス形状のレンズを得た。この際、モールドプレス成形時の充填不足や割れは発生しなかった。また、得られたレンズの側面部分も鏡面となった。
【００５８】
（実施例２）
ＳｉＯ２−Ｂ２Ｏ３系の組成になるようにガラス原料を調合して溶融し、ガラス融液をノズルから逆円錐形状の金型上に滴下して冷却しながら楕円球形状に成形した。得られた楕円球状のガラス塊を電気炉内で粘度が１０４．８ｄＰａ・ｓとなる温度付近まで加熱し、ガラスの粘度が１０８．６ｄＰａ・ｓとなる温度付近まで加熱された両凸形状が形成される金型内に充填し、窒素雰囲気下で形状が形成されるまで圧力を印加しモールドプレス成形を行った。モールドプレス成形後、室温まで徐冷し、図１（ａ）に示すような、両凸形状のガラスプリフォームを得た。モールドプレス時の充填不足や割れ、ガラスと金型の融着などの不良は発生しなかった。
【００５９】
作製したガラスプリフォームの形状、寸法は次の通りであった。
【００６０】
外径：２５．０ｍｍ
厚み（中心部）：５．０ｍｍ
曲率半径１：５０．０ｍｍ
曲率半径２：−５０．０ｍｍ
曲率半径３（境界部分Ｂ）：１４００μｍ
【００６１】
同様の手順にて作製した１０個のガラスプリフォームにつき体積バラツキを測定したところ、±１％以内であった。
【００６２】
なお、ガラスプリフォーム表面の圧縮応力層における圧縮応力は１２ＭＰａであった。
【００６３】
得られたガラスプリフォームの表面は鏡面であり、シャーマークやシワ等の表面の起伏は存在しなかった。また、ガラスプリフォームの表面には金型の研磨跡に起因する線状突起が形成されていた。その線幅は０．１μｍで高さは０．０５μｍであった。側面に接触する金型表面は粗面であったため、得られたガラスプリフォームの側面部分も粗面となった。粗面を形成する線状痕はプレスによる金型面が転写されてできたものであり、凸形状であった。
【００６４】
得られたガラスプリフォームを用いて、上記と同様の手法にてモールドプレス成形を行い、両凸形状のレンズを得た。この際、モールドプレス成形時の充填不足や割れは発生しなかった。また、得られたレンズの側面部分も粗面となった。
【００６５】
（実施例３）
実施例１で得られたガラス塊を用い、ガラス塊を電気炉内でガラスの粘度が１０４．６ｄＰａ・ｓとなる温度付近まで加熱した以外は、実施例１と同一条件でプレス成形を行い、ガラスプリフォームを作製した。この際、表面に非球面形状が形成されるよう、光学有効面に対応する箇所が非球面形状に加工された金型を使用した。
【００６６】
作製したガラスプリフォームの形状、寸法は次の通りであった。
【００６７】
外径：２０．０ｍｍ
厚み（中心部）：３．０ｍｍ
曲率半径１（凹面）：−２０．０ｍｍ
曲率半径２（凸面）：−３０．０ｍｍ
コーニック係数ｋ：−０．７９０
【００６８】
同様の手順にて作製した１０個のガラスプリフォームにつき体積バラツキを測定したところ、±１％以内であった。
【００６９】
得られたガラスプリフォームの表面は鏡面であり、シャーマークやシワ等の表面の起伏は存在しなかった。また、ガラスプリフォームの表面には金型の研磨跡に起因する線状突起が形成されていた。その線幅は０．１μｍで高さは０．０５μｍであった。ガラスプリフォーム側面に接触する金型表面は粗面であったため、得られたガラスプリフォームの側面部分も粗面となった。粗面を形成する線状痕はプレスによる金型面が転写されてできたものであり、凸形状であった。
【００７０】
得られたガラスプリフォームを用いて、上記と同様の手法にてモールドプレス成形を行い、非球面メニスカス形状のレンズを得た。この際、モールドプレス成形時の充填不足や割れは発生しなかった。また、得られたレンズの側面部分も粗面となった。
【符号の説明】
【００７１】
１  ガラスプリフォーム
Ｌ  光学有効面
Ｓ  側面部
Ｂ  境界部分
【図１】
2011157258.tif 000004